"下記化学式1で表示される化合物:式中、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、C1~C15のグリコールで置換または非置換のC1~C15のグリコール、およびC1~C15のアルコキシで置換されたC1~C15のアルコキシからなる群より選択される置換基で置換または非置換のC6~C22のアリールアルキルまたはヘテロアリールアルキル基であり;R7は、結合または不存在であり、R8およびR9は、それぞれ独立に、1個または2個のC1~C5のアルキル基で置換または非置換のメチレン基または不存在であり;Arは、C5~C20の芳香族環または芳香族ヘテロ環であり、前記ヘテロ環は、O、SおよびNからなる群より選択される1~3個のヘテロ元素を含み;mは、0~5の整数であり;n、oおよびpは、それぞれ独立に、0または1であり;ただし、前記Arが芳香族ヘテロ環の場合、R4、R5、R6およびR7のうちの1個以上は不存在であり得る。前記化学式1において、それぞれの置換基に含まれたC1~C15のアルキル基は、メチル、エチル、プロピル、ブチル、ペンチル、ヘキシル、ヘプチルまたはオクチル基であり、C1~C15のアルコキシ基は、メトキシ、エトキシ、プロポキシ、ブトキシ、ペントキシ、ヘキソキシまたはヘプトキシ基であり、C5~C20のアリールまたはヘテロアリール基、およびC6~C22のアリールアルキルまたはヘテロアリールアルキル基に含まれるアリール基またはヘテロアリール基は、フェニル、ナフチル、チオフェニル、アントラシル、イミダゾール、ピリジン、オキサゾール、チアゾール、キノリンまたはEDOT3,4-エチレンジオキシチオフェンであり、Arは、フェニル、ナフタレン、アントラセン、イミダゾール、ピリジン、オキサゾール、チアゾール、キノリンまたはEDOTであり;それぞれの置換基に含まれたアルキル基は、直鎖または分枝鎖であることを特徴とする請求項1記載の化合物。前記化学式1で表示される化合物が、下記化学式5ないし化学式11、化学式14ないし化学式16の化合物であることを特徴とする請求項1記載の化合物:前記化学式5ないし化学式11、化学式14ないし化学式16において、R1、R2、R3、R4、R5、R6およびmの定義は、化学式1と同様である。前記R1およびR2は、それぞれ独立に、C1~C15のアルキルで置換されたC1~C15のアルコキシ、C1~C15のアルキルで置換されたC1~C15のグリコール、またはC1~C15のグリコールで置換されたC1~C15のグリコール基であることを特徴とする請求項3記載の化合物。前記化学式5ないし化学式11、化学式14ないし化学式16の化合物が、4-N,N-ビス4-2-エチルヘキシルオキシフェニルアミノ安息香酸、2-4-N,N-ビス4-2-エチルヘキシルオキシフェニルアミノフェニル酢酸、4-3,6-ビス4-ブトキシフェニル-9H-カルバゾール-9-イル安息香酸、4-N,N-ビス4-ブトキシフェニルアミノ-2,3,5,6-テトラメチル安息香酸、4-N,N-ビス4-ブトキシフェニルアミノ-1-ナフトエ酸、4-N,N-ビス9,9-ジメチル-9H-フルオレン-2-イルアミノ安息香酸、4-3,6-ビス4-2-エチルヘキシルオキシフェニル-9H-カルバゾール-9-イル安息香酸、4’-3,6-ビス4-2-エチルヘキシルオキシフェニル-9H-カルバゾール-9-イルビフェニル-4-カルボン酸、4’-3,6-ビス4-2-エチルヘキシルオキシフェニル-9H-カルバゾール-9-イル-2,2’,6,6’-テトラメチルビフェニル-4-カルボン酸、4-3,6-ビス4-2,5,8,11-テトラオキサドデシルフェニル-9H-カルバゾール-9-イル安息香酸、4-3,6-ビス2-エチルヘキシルオキシ-9H-カルバゾール-9-イル安息香酸、および4-3,6-ジヘキシル-9H-カルバゾール-9-イル安息香酸であることを特徴とする請求項3記載の化合物。下記化学式2で表示される化合物:式中、R1、R2、R10およびR11は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC6~C22のアリールアルキルまたはヘテロアリールアルキル基であり;Arは、C5~C20の芳香族環または芳香族ヘテロ環であり、前記ヘテロ環は、O、SおよびNからなる群より選択される1~3個のヘテロ元素を含み;nは、0ないし3の整数である。前記化学式2において、それぞれの置換基に含まれたC1~C15のアルキルは、メチル、エチル、プロピル、ブチル、ペンチル、ヘキシル、ヘプチルまたはオクチル基であり、C1~C15のアルコキシは、メトキシ、エトキシ、プロポキシ、ブトキシ、ペントキシ、ヘキソキシまたはヘプトキシ基であり、C5~C20のアリールまたはヘテロアリール基、およびC6~C22のアリールアルキルまたはヘテロアリールアルキル基に含まれるアリール基またはヘテロアリール基は、フェニル、ナフチル、チオフェニル、アントラシル、イミダゾール、ピリジン、オキサゾール、チアゾール、キノリンまたはEDOT3,4-エチレンジオキシチオフェンであり、Arは、フェニル、ナフタレン、アントラセン、イミダゾール、ピリジン、オキサゾール、チアゾール、キノリンまたはEDOT3,4-エチレンジオキシチオフェンであり;それぞれの置換基に含まれたアルキル基は、直鎖または分枝鎖であることを特徴とする請求項6記載の化合物。前記化学式2で表示される化合物が正孔伝導特性を有し、下記化学式12ないし化学式13の化合物であることを特徴とする請求項6記載の化合物:前記化学式12ないし化学式13において、R1、R2、R10、R11の定義は、前記化学式2と同様である。前記化学式12ないし化学式13の化合物が、3,5-ビス[3,6-ビス4-ブトキシフェニル-9H-カルバゾール-9-イル]安息香酸、3,5-ビス[3,6-ビス4-2-エチルヘキシルオキシフェニル-9H-カルバゾール-9-イル]安息香酸、3,5-ビス[4-3,6-ビス4-ブトキシフェニル-9H-カルバゾール-9-イルフェニル]安息香酸、および3,5-ビス[4-3,6-ビス4-2-エチルヘキシルオキシフェニル-9H-カルバゾール-9-イルフェニル]安息香酸であることを特徴とする請求項8記載の化合物。下記化学式3で表示される化合物:式中、Arは、C5~C20の芳香族環または芳香族ヘテロ環であり、前記芳香族ヘテロ環は、O、SおよびNからなる群より選択される1~3個のヘテロ元素を含み、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC6~C22のアリールアルキルまたはヘテロアリールアルキル基であり、mは、0~5の整数であり、ただし、前記Arが芳香族ヘテロ環の場合、R3、R4、R5およびR6のうちの1個以上は不存在であり得る。下記化学式4で表示される化合物:式中、Arは、C5~C20の芳香族環または芳香族ヘテロ環であり、前記ヘテロ環は、O、SおよびNからなる群より選択される1~3個のヘテロ元素を含み、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC6~C22のアリールアルキルまたはヘテロアリールアルキル基であり、mは、0~5の整数であり、ただし、前記Arが芳香族ヘテロ環の場合、R3、R4、R5およびR6のうちの1個以上は不存在であり得る。請求項1の化学式1で表示される化合物、請求項6の化学式2で表示される化合物、請求項10の化学式3で表示される化合物または請求項11の化学式4で表示される化合物を含む正孔伝導特性を有する共吸着体。請求項12の共吸着体を含む光吸収層を含むことを特徴とする色素増感太陽電池。前記色素増感太陽電池は、導電性透明基板を含む第1電極;前記第1電極のいずれか一つの面に形成された光吸収層;前記光吸収層が形成された第1電極に対向して配置される第2電極;および前記第1電極と第2電極との間の空間に位置する電解質を含むことを特徴とする請求項13記載の色素増感太陽電池。本発明は、従来使用してきたデオキシコール酸DCAの代用として使用可能な新概念の共吸着体であって、従来のI3/Iシステムの酸化-還元電位より低い新たな酸化-還元電位を形成することで色素との開放電圧の損失を低減し、また、基本電位より低くなった酸化-還元電位によってn型半導体の伝導帯のフェルミレベルとの電位差をより大きく形成することで開放電圧Vocを高め、色素の凝集を防止し、色素から金属酸化物への電子注入効率を向上させることでJsc値を上昇させ、高い正孔ホール輸送能力で電気伝導度およびイオン伝導度を向上させ、TiO2/色素/電解質の界面で抵抗を低下させてより高いJsc値を提供し、分子量が小さく、気孔充填Porefillingに対する問題なくTiO2の界面に吸着が可能で、色素分子に生じたホールが共吸着体物質でより速く移動するようにし、TiO2で構成される半導体層とヨウ素を含む電解質の界面で生じる電子の再結合を減少させる正孔伝導特性を有する化合物を提供することを目的とする。また、本発明は、前記正孔伝導特性を有する共吸着体を光吸収層に含むことにより、光電流と光電圧が改善される色素増感太陽電池を提供することを目的とする。本発明は、下記化学式1、化学式2、化学式3または化学式4で表示される化合物を提供する:式中、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、C1~C15のグリコールで置換または非置換のC1~C15のグリコール、およびC1~C15のアルコキシで置換されたC1~C15のアルコキシからなる群より選択される置換基で置換または非置換のC6~C22のアリールアルキルまたはヘテロアリールアルキル基であり;R7は、結合または不存在であり、R8およびR9は、それぞれ独立に、1個または2個のC1~C5のアルキル基で置換または非置換のメチレン基または不存在であり;Arは、C5~C20の芳香族環または芳香族ヘテロ環であり、前記芳香族ヘテロ環は、O、SおよびNからなる群より選択される1~3個のヘテロ元素を含み;mは、0~5の整数であり;n、oおよびpは、それぞれ独立に、0または1であり;ただし、前記Arが芳香族ヘテロ環の場合、R3、R4、R5およびR6のうちの1個以上は不存在であり得る。式中、R1、R2、R10およびR11は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、C1~C15のグリコールで置換または非置換のC1~C15のグリコール、およびC1~C15のアルコキシで置換されたC1~C15のアルコキシからなる群より選択される置換基で置換または非置換のC6~C22のアリールアルキルまたはヘテロアリールアルキル基であり;Arは、C5~C20の芳香族環または芳香族ヘテロ環であり、前記ヘテロ環は、O、SおよびNからなる群より選択される1~3個のヘテロ元素を含み;nは、0~3の整数である。式中、Arは、C5~C20の芳香族環または芳香族ヘテロ環であり、前記ヘテロ環は、O、SおよびNからなる群より選択される1~3個のヘテロ元素を含み、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC6~C22のアリールアルキルまたはヘテロアリールアルキル基であり、mは、0~5の整数であり、ただし、前記Arが芳香族ヘテロ環の場合、R3、R4、R5およびR6のうちの1個以上は不存在であり得る。式中、Arは、C5~C20の芳香族環または芳香族ヘテロ環であり、前記ヘテロ環は、O、SおよびNからなる群より選択される1~3個のヘテロ元素を含み、R1、R2、R3、R4、R5およびR6は、それぞれ独立に、水素;C1~C15のアルコキシで置換または非置換のC1~C15のアルキル;C1~C15のアルキルで置換または非置換のC1~C15のアルコキシ;C1~C15のアルコキシで置換されたC1~C15のアルコキシ;C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC5~C20のアリールまたはヘテロアリール;もしくは、C1~C15のアルコキシで置換または非置換のC1~C15のアルキル、C1~C15のアルキルで置換または非置換のC1~C15のアルコキシ、およびC1~C15のアルコキシで置換されたC1~C15のアルコキシからなる群より選択される置換基で置換または非置換のC6~C22のアリールアルキルまたはヘテロアリールアルキル基であり、mは、0~5の整数であり、ただし、前記Arが芳香族ヘテロ環の場合、R3、R4、R5およびR6のうちの1個以上は不存在であり得る。また、本発明は、前記化学式1、化学式2、化学式3または化学式4で表示される化合物を含む正孔伝導特性を有する共吸着体を提供する。さらに、本発明は、前記正孔伝導特性を有する共吸着体を光吸収層に含むことを特徴とする色素増感太陽電池を提供する。本発明の正孔伝導特性を有する化合物は、従来のI3/Iシステムの酸化-還元電位より新たな酸化-還元電位を形成することで色素との開放電圧の損失を低減し、また、低くなった酸化-還元電位によってn型半導体の伝導帯のフェルミレベルとの電位差をより大きく形成することで開放電圧Vocをさらに増加させる効果を提供する。また、色素の凝集を防止し、色素から金属酸化物への電子注入効率を向上させることでJsc値を上昇させ、高い正孔ホール輸送能力で電気伝導度およびイオン伝導度を向上させ、TiO2/色素/電解質界面の間の抵抗を低下させてより高いJsc値を提供し、分子量が小さく、気孔充填に対する問題なくTiO2の界面に吸着可能で、色素分子に生じたホールが共吸着体物質でより速く移動するようにし、TiO2で構成される半導体層とヨウ素を含む電解質の界面で生じる電子の再結合を減少させ、窮極的に色素増感太陽電池の光電流と光電圧を向上させる効果を提供する。さらに、本発明の正孔伝導特性を発現する化合物は、価格が割安で、太陽電池の効率を向上させるのに非常に有用に使用できる。本発明は、上記化学式1、化学式2、化学式3または化学式4で表示される化合物に関するものである。上記化学式1、化学式2、化学式3または化学式4で表示される化合物は、優れた正孔伝導特性を有する。上記化学式1、化学式2、化学式3または化学式4において、それぞれの置換基に含まれたC1~C15のアルキル基としては、メチル、エチル、プロピル、ブチル、ペンチル、ヘキシル、ヘプチルまたはオクチル基などが好ましく、C1~C15のアルコキシ基としては、メトキシ、エトキシ、プロポキシ、ブトキシ、ペントキシ、ヘキトキシまたはヘプトキシ基などが好ましい。例えば、C1~C15のアルコキシで置換されたC1~C15のアルキル基としては、ブトキシメチル、ブトキシエチル、ヘキトキシメチル、ヘプトキシメチルなどを挙げることができ、C1~C15のアルキルで置換されたC1~C15のアルコキシ基としては、2-エチルヘプチルオキシ、3-エチルヘプチルオキシ、2-メチルブチルオキシ、2-エチルペンチルオキシ、3-エチルペンチルオキシ基などを挙げることができ、C1~C15のアルコキシで置換されたC1~C15のアルコキシ基としては、3-メトキシペントキシ、3-エトキシペントキシ、3-プロトキシペントキシ、2-メトキシヘキトキシ、2-エトキシヘキトキシ、2-プロトキシヘキトキシ基などを挙げることができる。また、C5~C20のアリールまたはヘテロアリール基、およびC6~C22のアリールアルキルまたはヘテロアリールアルキル基に含まれるアリール基またはヘテロアリール基としては、これに限定されるものではないが、フェニル、ナフチル、チオフェニル、アントラシル、イミダゾール、ピリジン、オキサゾール、チアゾール、キノリン、EDOT3,4-エチレンジオキシチオフェンなどを挙げることができる。前記Arとしては、これに限定されるものではないが、フェニル、ナフタレン、アントラセン、イミダゾール、ピリジン、オキサゾール、チアゾール、キノリン、EDOTなどを挙げることができる。本発明の置換基に含まれたアルキル基は、直鎖または分枝鎖の形態であり得る。本発明の正孔伝導特性を有する化合物は、色素増感太陽電池において、デオキシコール酸DCAの代用として使用可能な新概念の正孔伝導特性を有する共吸着体であって、色素の凝集を防止する機能が優れるだけでなく、小さい分子量によってTiO2の界面まで浸透することが可能で、Porefilling問題も最小化する特徴を有する。以下、本発明の新規な化合物の具体例と製造方法を例に挙げて説明する。上記化学式1ないし化学式4の化合物の具体例としては、下記化学式5ないし化学式16の化合物を挙げることができる。前記化学式5の化合物は、カルバゾールを含むことを特徴とし、構造内に非共有電子対を有する窒素原子と二重結合を含むため、正孔の輸送能力に優れる。前記化学式6の化合物は、トリフェニルアミン構造を含むことを特徴とし、構造内に非共有電子対を有する窒素原子と二重結合を含むため、正孔の輸送能力に優れる。前記化学式6の化合物中、2-4-ビス4-2-エチルヘキシルオキシフェニルアミノフェニル酢酸は、下記反応式1によって製造できる。より詳細な内容は、下記の実施例1で説明される。前記化学式7の化合物は、トリフェニルアミン構造を含むことを特徴とし、構造内に非共有電子対を有する窒素原子と二重結合を含むため、正孔の輸送能力に優れる。前記化学式8の化合物は、ナフタレンとジフェニルアミン構造を含むことを特徴とし、構造内に非共有電子対を有する窒素原子と二重結合を含むため、正孔の輸送能力に優れる。前記化学式9の化合物は、ジフルオレンとフェニルアミン構造を含むことを特徴とし、構造内に非共有電子対を有する窒素原子と二重結合を含むため、正孔の輸送能力に優れる。前記化学式9の化合物中、4-ビス9,9-ジメチル-9H-フルオレン-2-イルアミノ安息香酸は、下記反応式2によって製造できる。より詳細な内容は、下記の実施例2で説明される。前記化学式10の化合物は、カルバゾールを含むことを特徴とし、構造内に非共有電子対を有する窒素原子と二重結合を含むため、正孔の輸送能力に優れる。前記化学式10に含まれる化合物中、4-3,6-ビス4-2-エチルヘキシルオキシフェニル-9H-カルバゾール-9-イル安息香酸は、下記反応式3によって製造できる。より詳細な内容は、下記の実施例3で説明される。前記化学式11の化合物は、カルバゾールを含むことを特徴とし、構造内に非共有電子対を有する窒素原子と二重結合を含むため、正孔の輸送能力に優れる。前記化学式12および13の化合物は、安息香酸のメタ位置に2つのカルバゾールを含むことを特徴とし、構造内に非共有電子対を有する窒素原子と二重結合を含むため、正孔伝導能力に優れる。前記化学式14の化合物は、カルバゾールとビフェニルを含むことを特徴とし、構造内に非共有電子対を有する窒素原子と二重結合を含むため、正孔伝導能力に優れる。前記化学式12に含まれる化合物中、4’-3,6-ビス4-2-エチルヘキシルオキシフェニル-9H-カルバゾール-9-イルビフェニル-4-カルボン酸は、下記反応式4によって製造できる。より詳細な内容は、下記の実施例4で説明される。前記化学式15の化合物は、カルバゾールとテトラメチルビフェニルを含むことを特徴とし、構造内に非共有電子対を有する窒素原子と二重結合を含むため、正孔伝導能力に極めて優れる。前記化学式15に含まれる化合物中、4’-3,6-ビス4-2-エチルヘキシルオキシフェニル-9H-カルバゾール-9-イル-2,2’,6,6’-テトラメチルビフェニル-4-カルボン酸は、下記反応式5によって製造できる。より詳細な内容は、下記の実施例5で説明される。前記化学式16の化合物は、カルバゾールを含むことを特徴とし、構造内に非共有電子対を有する窒素原子と二重結合を含むため、正孔の輸送能力に優れ、グリコール鎖によるリチウムイオン調整効果によって速い電子の再充填が可能である。前記化学式16の化合物中、4-3,6-ビス4-2,5,8,11-テトラオキサドデシルフェニル-9H-カルバゾール-9-イル安息香酸は、下記反応式6によって製造できる。前記化学式5ないし化学式16において、R1、R2、R3、R4、R5、R6、R10、R11およびmの定義は、上記化学式1ないし化学式4で定義されたとおりである。上記化学式1ないし化学式4の化合物の具体例は、次のとおりである:4-N,N-ビス4-2-エチルヘキシルオキシフェニルアミノ安息香酸、2-4-N,N-ビス4-2-エチルヘキシルオキシフェニルアミノフェニル酢酸、4-3,6-ビス4-ブトキシフェニル-9H-カルバゾール-9-イル安息香酸、4-N,N-ビス4-ブトキシフェニルアミノ-2,3,5,6-テトラメチル安息香酸、4-N,N-ビス4-ブトキシフェニルアミノ-1-ナフトエ酸、4-N,N-ビス9,9-ジメチル-9H-フルオレン-2-イルアミノ安息香酸、4-3,6-ビス4-2-エチルヘキシルオキシフェニル-9H-カルバゾール-9-イル安息香酸、3,5-ビス[3,6-ビス4-ブトキシフェニル-9H-カルバゾール-9-イル]安息香酸、3,5-ビス[3,6-ビス4-2-エチルヘキシルオキシフェニル-9H-カルバゾール-9-イル]安息香酸、3,5-ビス[4-3,6-ビス4-ブトキシフェニル-9H-カルバゾール-9-イルフェニル]安息香酸、3,5-ビス[4-3,6-ビス4-2-エチルヘキシルオキシフェニル-9H-カルバゾール-9-イルフェニル]安息香酸、4’-3,6-ビス4-2-エチルヘキシルオキシフェニル-9H-カルバゾール-9-イルビフェニル-4-カルボン酸、4’-3,6-ビス4-2-エチルヘキシルオキシフェニル-9H-カルバゾール-9-イル-2,2’,6,6’-テトラメチルビフェニル-4-カルボン酸、4-3,6-ビス4-2,5,8,11-テトラオキサドデシルフェニル-9H-カルバゾール-9-イル安息香酸、4-3,6-ビス2-エチルヘキシルオキシ-9H-カルバゾール-9-イル安息香酸、4-3,6-ジヘキシル-9H-カルバゾール-9-イル安息香酸。上記化学式1ないし化学式4で表示される化合物は、共吸着体として有用に使用できる。したがって、本発明は、上記化学式1ないし化学式4で表示される化合物を含む正孔伝導特性を有する共吸着体を提供する。また、本発明は、前記正孔伝導特性を有する共吸着体を光吸収層に含むことを特徴とする色素増感太陽電池に関するものである。本発明の正孔伝導特性を有する化合物を光吸収層に含む色素増感太陽電池は、前記共吸着体によるホール伝導性に優れ、色素の再充填が速くなり、色素間のπ-πスタッキングstackingが防止され、TiO2に移った電子が電解質または色素に再結合されるのを防止し、高いJsc値と高いVOC値を有する。本発明において、色素増感太陽電池は、これに限定されるものではないが、次のような構成を有することができる:導電性透明基板を含む第1電極;前記第1電極のいずれか一面に形成された光吸収層;前記光吸収層が形成された第1電極に対向して配置される第2電極;および前記第1電極と第2電極との間の空間に位置する電解質。以下、前記太陽電池を構成する素材を例に挙げて説明する。導電性透明基板を含む第1電極は、インジウムチンオキサイド、フッ素チンオキサイド、ZnO-Ga2O3、ZnO-Al2O3、およびスズ系酸化物からなる群より選択される1種以上の物質で形成された透光性電極を含むガラス基板またはプラスチック基板であり得る。前記光吸収層は、半導体微粒子、色素、正孔伝導特性を有する化合物などを含み、前記半導体微粒子は、これに限定されるものではないが、二酸化チタンTiO2、二酸化スズSnO2、酸化亜鉛ZnOなどのナノ粒子酸化物で形成できる。前記半導体微粒子上に吸着する色素としては、可視光線領域の光を吸収することができ、ナノ酸化物表面と強固な化学結合をなし、熱および光学的安定性を有するものであれば制限なく使用できる。代表例として、ルテニウム系有機金属化合物を挙げることができる。そして、前記正孔伝導特性を有する共吸着体は、光を吸収して電子を渡した色素に生じたホールを満たし、自身が再びホールとなり、さらに電解質によってホールを満たす。前記第2電極としては、前記第1電極と同一のものが使用可能であり、第1電極の透光性電極上に白金などで集電層がさらに形成されたものが使用されてもよい。以下、実施例を通じて本発明を具体的に説明する。しかし、これらの実施例は、本発明をより明確に説明するために提示されるものであって、本発明の範囲を制限する目的で提示されるものではない。本発明の範囲は、後述する特許請求の範囲の技術的思想によって定められる。<使用された試薬>テトラヒドロフラン、アセトニトリル、硫酸、トルエン、メタノール、酢酸、エタノール、アセトン、エチルアセテート、塩酸、ヘキサン、ジクロロメタンは、東洋化学社製品を使用した。2-エトキシエタノール、4,4’-ジブロモビフェニル、CuCNシアン化銅、ジメチルスルホキシド、1,2-ジクロロベンゼン、ジメチルスルフェート、N,N-ジメチルホルムアミド、2-イソプロポキシ-4,4,5,5-テトラメチル-1,3,2-ジオキサボロラン2-isopropoxy-4,4,5,5-テトラメチル-1,3,2-dioxaborolane、N-ブロモスクシンイミド、スルファミン酸sulfamicacid、亜塩素酸ナトリウムsodiumchlorite、塩化ホスホリル、塩化銅I、1,10-フェナントロリン1,10-phenanthroline、Zn亜鉛、水酸化カリウム、炭酸カリウムpotassiumcarbonate、ヨード、オルト過ヨウ素酸orthoperiodicacid、ヨウ化メチル、メチル4-ブロモベンゾエート、Cu-ブロンズ、19-crown-6、N-ブチルリチウム、炭酸ナトリウム、水酸化ナトリウム、重炭酸ナトリウム、硫酸ナトリウム、9H-フルオレン、4-ヨードフェノール、3-ブロモメチルヘキサン、カルバゾール、4-フルオロベンゾニトリル、カリウム-tert-ブトキシド、3,5-ジブロモベンゾニトリル、1,2-ジメチル-3-プロピルイミダゾリウムヨード、LiI、I2、18-クラウン-6、K2CO3テトラブチルアンモニウムヘキサフルオロホスフェート、1,3-ジメチル-5-ニトロベンゼン、アルミニウムトリクロライド、1-クロロヘキサン、2-エチル-1-ヘキサノールは、Aldrich社製品を購入して使用した。前記試薬は、別の精製過程なく使用した。<合成された化合物の確認方法>すべての新たな化合物は、1H-NMRと13C-NMR、そして、FT-IRで構造を確認した。1H-NMRは、Varian300分光器を用いて記録し、すべての化学的移動度は、内部標準物質のテトラメチルシランに対してppm単位で記録した。IRスペクトルは、Perkin-ElmerSpectrometerを用いてKBrペレットで測定した。[実施例1:2-4-ビス4-2-エチルヘキシルオキシフェニルアミノフェニル酢酸の合成][1-1:1-2-エチルヘキシルオキシ-4-ヨードベンゼンの合成]250mLの丸フラスコに、4-ヨードフェノールヨードフェノール、15g、68.18mmol、K2CO324.5g、177.26mmol、DMF70mLを入れ、2時間還流、撹拌した後、2-エチルヘキシルブロミド17.12g、88.63mmolを注射器を用いて添加した後、24時間還流、撹拌した。反応が終了すると、温度を常温に下げ、70mLの2モルのHCl水溶液で酸処理した後、メチレンクロライドで抽出し、蒸溜水で数回洗浄した。有機層はMgSO4で乾燥した後、減圧下で溶媒を除去し、カラムクロマトグラフィーシリカ、CH2Cl2:ヘキサン=3:2で生成物を分離した。収得率は93であった。1HNMRδ7557526696663803791731673H153128097088[1-2:4-ジ4-2-エチルヘキシルオキシフェニルアミノベンゼンの合成]250mLの丸フラスコに、4-2-エチルヘキシルオキシヨウ化ベンジル19.03g、59.06mmol、アニリン2.5g、26.84mmol、塩化銅0.27g、2.68mmol、1,10-フェナントロリン0.48g、2.68mmol、KOH9.04g、161.07mmolを入れ、窒素下で注射器で精製されたトルエン20mLを添加した後、125°Cで24時間還流、撹拌した。反応が終了すると、温度を常温に下げ、トルエンで抽出し、蒸溜水で数回洗浄した。有機層はMgSO4で乾燥した後、減圧下で溶媒を除去し、カラムクロマトグラフィーシリカ、CH2Cl2:ヘキサン=2:3で生成物を分離した。収得率は80であった。1HNMRδ7237216856816796756636616556523803791731673H153128097088[1-3:4-ジ4-2-エチルヘキシルオキシフェニルアミノベンズアルデヒドの合成]250mLのシュレンククフラスコに、4-2-エチルヘキシルオキシ-N-4-2-エチルヘキシルオキシフェニル-N-フェニルベンゼンアミン5g、20.38mmolが入った滴下漏斗を装置し、真空で乾燥した。乾燥が完了すると、窒素還流下で注射器を用いてPOCl33.28g、21.04mmol、DMF30mLをフラスコに添加した。その後、滴下漏斗に20mLのDMFを追加的に添加した後、0°Cで徐々に滴下した。滴下完了後、90°Cで24時間還流、撹拌した。反応が終了すると、温度を常温に下げ、MCで抽出し、蒸溜水で洗浄した。有機層をMgSO4で乾燥した後、減圧下で溶媒を除去し、カラムクロマトグラフィーシリカ、CH2Cl2:ヘキサン=2:3で生成物を分離した。収得率は80であった。1HNMRδ997097076856826776746546523803791731673H153128097088[1-4:4-ジ4-2-エチルヘキシルオキシフェニルアミノ安息香酸の合成]4-ジ4-2-エチルヘキシルオキシフェニルアミノベンズアルデヒドと亜塩素酸ナトリウムNaClO2をアセトンに入れ、0°Cで徐々に撹拌させた。そして、再度スルファミン酸と水を入れながら室温で12時間撹拌させた。水とエチルアセテートで抽出し、有機層をMgSO4で乾燥した後、減圧下で溶媒を除去し、カラムクロマトグラフィーシリカ、CH2Cl2で生成物を分離した。収得率は80であった。1HNMRδ127δ7097076856826776746546524613803791731673H153128097088[実施例2:4-ビス9,9-ジメチル-9H-フルオレン-2-イルアミノ安息香酸の合成][2-1:2-ヨードフルオレンの合成]フルオレン30.0g、180mmolを沸騰する溶媒酢酸:水:硫酸/100:20:3v/v/vに溶かした後、過ヨウ素酸ジハイドレート8.0g、45mmolとヨード23.0g、91.0mmolを添加した。65°Cで4時間撹拌後、生成された沈殿物を濾過した後、濾過物を2Nのナトリウムカーボネート水溶液と水で洗浄した。生成された結晶はヘキサンで再結晶した。収得率は72であった。1HNMRδ381731744766773785[2-2:9,9-ジメチル-2-ヨードフルオレンの合成]2-ヨードフルオレン25.0g、85.6mmolが溶けている冷却した無水テトラヒドロフランにカリウムターシャリーブトキシド21.8g、0.19molを添加した後、室温で1.5時間撹拌する。メチルヨード28.2g、0.19molを添加した後、二時間撹拌した。生成されたヨウ化カリウムを濾過した後、減圧下に溶媒を除去し、これをシリカカラムクロマトグラフィーヘキサンで精製した。収得率は70であった。1HNMRδ147731745766773785[2-3:メチル4-ビス9,9-ジメチル-9H-フルオレン-2-イルアミノベンゾエートの合成]前記収得した9,9-ジメチル-2-ヨードフルオレン5.00g、15.6mmol、メチル-4-アミノベンゾエート1.00g、6.62mol、銅-スズ合金0.12g、0.66mmol、18-クラウン-60.180g、0.68mmol、カリウムカーボネート4.1g、29.6mmolを1,2-ジクロロベンゼンに溶かした後、2日間還流、撹拌した。反応が終了した後、混合物をジクロロメタンと水で数回抽出した後、有機層を無水マグネシウムスルフェートで乾燥し、濾過した後、減圧下に溶媒を除去し、これをシリカカラムクロマトグラフィージクロロメタン-ヘキサン=2:1で精製した。収得率は59であった。1HNMRδ143389731745766773785[2-4:4-ビス9,9-ジメチル-9H-フルオレン-2-イルアミノ安息香酸の合成]250mLのフラスコに、前記収得したメチル4-ビス9,9-ジメチル-9H-フルオレン-2-イルアミノベンゾエート300mg、0.58mmol、KOH330mg、5.88mmol、THF-エタノール1:1100mL、蒸溜水30mLを入れ、一日間還流、撹拌した。反応が終了すると、温度を常温に下げ、濃塩酸を添加して溶液をpH2に合わせた。この溶液をCH2Cl2で抽出し、有機層を重炭酸ナトリウムsodiumbicarbonate水溶液と水で数回洗浄し、無水硫酸ナトリウムで乾燥した。減圧下で溶媒を除去し、生成物を速成カラムクロマトグラフィーシリカ、CH2Cl2:EA=3:2で分離した。分離された生成物を冷エタノールで洗浄し、真空下で乾燥した。収得率は80であった。1HNMRδ143731745766773785[実施例3:4-3,6-ビス4-2-エチルヘキシルオキシフェニル-9H-カルバゾール-9-イル安息香酸の合成][3-1:1-ブロモ-4-2-エチルヘキシルオキシベンゼンの合成]4-ブロモフェノール5g、28.8mmolおよびK2CO39.99g、43.2mmolをアセトニトリル30ml中に入れ、室温で1時間撹拌後に、3-ブロモメチルヘプタン6.67g、34.6mmolを徐々に滴下し、23時間室温で撹拌させた。反応後、水とエチルアセテートを入れて抽出し、MgSO4を入れて乾燥させた後、カラムクロマトグラフィーn-ヘキサン/DCM=2/1で生成物を分離した。収得率は675.52gであった。1HNMRδ7557526696663803791731673H153128097088[3-2:2-4-2-エチルヘキシルオキシフェニル-4,4,5,5-テトラメチル-1,3,2-ジオキサボロランの合成]前記収得した1-ブロモ-4-2-エチルヘキシルオキシベンゼン5.52g、19.4mmolをTHF150mlに入れ、-78°Cでn-BuLi1.61g、25.2mmol、2.5Min、n-hexaneを滴下させた。1時間撹拌後に、2-イソプロポキシ-4,4,5,5-テトラメチル-1,3,2-ジオキサボロラン4.32g、23.2mmolを反応物に再度滴下し、1時間撹拌した後、室温で12時間さらに撹拌させた。反応終了後溶媒を除去し、反応物を水とエチルアセテートで抽出し、MgSO4で乾燥した後、カラムクロマトグラフィーn-ヘキサン/DCM=3/1で生成物を分離した。収得率は925.9gであった。1HNMRδ7557526696663803791731673H153128128132153128097088[3-3:4-9H-カルバゾール-9-イルベンゾニトリルの合成]9H-カルバゾール3g、17.94mmolをK2CO38.22g、26.91mmolとDMSO30mlに入れ、室温で1時間撹拌させた後、4-フルオロベンゾニトリル2.61g、21.5mmolを滴下させ、150°Cで12時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は944.5gであった。1HNMR813744738732727710[3-4:4-3,6-ジブロモ-9H-カルバゾール-9-イルベンゾニトリルの合成]4-9H-カルバゾール-9-イルベンゾニトリル4.5g、16.8mmolをTHF50mlに溶かし、N-ブロモスクシンイミド5.9g、33.9mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は906.5gであった。1HNMRδ701703748751827[3-5:4-3,6-ビス4-2-エチルヘキシルオキシフェニル-9H-カルバゾール-9-イルベンゾニトリルの合成]4-3,6-ジブロモ-9H-カルバゾール-9-イルベンゾニトリル3.0g、7.04mmolと2-4-2-エチルヘキシルオキシフェニル-4,4,5,5-テトラメチル-1,3,2-ジオキサボロラン4.68g、14.08mmol、炭酸ナトリウム1.87g、10.56mmol、およびテトラキストリフェニルホスフィンパラジウムPdPPh340.68g、0.35mmolを、トルエン/テトラヒドロフラン/H2O/エタノール3:1:1:1v/v/v/v100mlに入れ、窒素下で溶かした後、80°Cで12時間還流撹拌させた。反応物質を水とエチルアセテートで抽出した後、MgSO4で乾燥させた後、カラムクロマトグラフィーn-hexane/EtOAc=3/1で分離した。収得率は602.9gであった。1HNMRδ7557526696663803791731673H153128097088δ701703748751763765827[3-6:4-3,6-ビス4-2-エチルヘキシルオキシフェニル-9H-カルバゾール-9-イル安息香酸の合成]4-3,6-ビス4-2-エチルヘキシルオキシフェニル-9H-カルバゾール-9-イルベンゾニトリル2.9g、4.28mmolと水酸化ナトリウム0.51g、12.85mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は944.5gであった。1HNMRδ7557526696663803791731673H153128097088δ701703748751763765827[実施例4:4’-3,6-ビス4-2-エチルヘキシルオキシフェニル-9H-カルバゾール-9-イルビフェニルl-4-カルボン酸の合成][4-1:1-ブロモ-4-2-エチルヘキシルオキシベンゼンの合成]250mLの丸フラスコに、4-ブロモフェノールブロモフェノール、15g、68.18mmol、K2CO324.5g、177.26mmol、DMF70mLを入れ、2時間還流、撹拌した後、2-エチルヘキシルブロミド17.12g、88.63mmolを注射器を用いて添加した後、24時間還流、撹拌した。反応が終了すると、温度を常温に下げ、70mLの2モルのHCl水溶液で酸処理した後、メチレンクロライドで抽出し、蒸溜水で数回洗浄した。有機層はMgSO4で乾燥した後、減圧下で溶媒を除去し、カラムクロマトグラフィーシリカ、CH2Cl2:ヘキサン=3:2で生成物を分離した。収得率は93であった。1HNMRδ7557526696663803791731673H153128097088[4-2:2-4-2-エチルヘキシルオキシフェニル-4,4,5,5-テトラメチル-1,3,2-ジオキサボロランの合成]前記収得した1-ブロモ-4-2-エチルヘキシルオキシベンゼン5.52g、19.4mmolをTHF150mlに入れ、-78°Cでn-BuLi1.61g、25.2mmol、2.5Min、n-hexaneを滴下させた。1時間撹拌後に、2-イソプロポキシ-4,4,5,5-テトラメチル-1,3,2-ジオキサボロラン4.32g、23.2mmolを反応物に再度滴下し、1時間撹拌した後、室温で12時間さらに撹拌させた。反応終了後溶媒を除去し、反応物を水とエチルアセテートで抽出し、MgSO4で乾燥した後、カラムクロマトグラフィーn-ヘキサン/DCM=3/1で生成物を分離した。収得率は925.9gであった。1HNMRδ7557526696663803791731673H153128128132153128097088[4-3:3,6-ブロモ-9H-カルバゾールの合成]カルバゾール5.0g、29.9mmolをTHF50mlに溶かし、N-ブロモスクシンイミド11.18g、62.80mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は838.1gであった。1HNMR81375373273[4-4:3,6-ビス4-2-エチルヘキシルオキシルフェニル-9H-カルバゾールの合成]3,6-ブロモ-9H-カルバゾール3.0g、9.2mmolと2-4-2-エチルヘキシルオキシフェニル-4,4,5,5-テトラメチル-1,3,2-ジオキサボロラン7g、22mmol、炭酸ナトリウム7.48g、42.24mmol、およびテトラキストリフェニルホスフィンパラジウムPdPPh340.68g、0.35mmolを、トルエン/テトラヒドロフラン/H2O/エタノール3:1:1:1v/v/v/v100mlに入れ、窒素下で溶かした後、80°Cで12時間還流撹拌させた。反応物質を水とエチルアセテートで抽出した後、MgSO4で乾燥させた後、カラムクロマトグラフィーn-hexane/EtOAc=3/1で分離した。収得率は604.9gであった。1HNMRδ8277657617497467037003803791731673H153128097088[4-5:4’-ブロモビフェニル-4-カルボニトリルの合成]4,4’-ジブロモビフェニル10.0g、32.05mmolとCuCN-シアン化銅2.87g、32.05mmolをDMF50mlに入れ、還流状態で24時間反応させた後、溶媒を揮発して水とエチルアセテートで抽出した。前記抽出物をMgSO4で乾燥させた後、カラムクロマトグラフィーn-ヘキサン/chloroforom=1/1で分離した。収得率は201.7gであった。1HNMRδ774771766759746743[4-6:4’-3,6-ビス4-2-エチルヘキシルオキシフェニル-9H-カルバゾール-9-イルビフェニル-4-カルボニトリルの合成]4’-ブロモビフェニル-4-カルボニトリル1.9g、7.3mmolと3,6-ビス4-2-エチルヘキシルオキシルフェニル-9H-カルバゾール4.0g、7.42mmolを、CuI1.87g、9.83mmol、18-crown-60.65g、2.46mmol、K2CO313.58g、98.25mmolとO-dichlorobenzene30mlに共に入れ、180°Cで24時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は642.5gであった。1HNMRδ8277747717667597467437657617497467037003803791731673H153128097088[4-7:4’-3,6-ビス4-2-エチルヘキシルオキシフェニル-9H-カルバゾール-9-イルビフェニル-4-カルボン酸の合成]4’-3,6-ビス4-2-エチルヘキシルオキシフェニル-9H-カルバゾール-9-イルビフェニル-4-カルボニトリル2.5g、3.23mmolと水酸化ナトリウム0.51g、12.85mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は842.0gであった。1HNMRδ8277847817667597467437657617497467037003803791731673H153128097088[実施例5:44’-3,6-ビス4-2-エチルヘキシルオキシフェニル-9H-カルバゾール-9-イル-2,2’,6,6’-テトラメチルビフェニル-4-カルボン酸の合成][5-1:1-ブロモ-4-2-エチルヘキシルオキシベンゼンの合成]250mLの丸フラスコに、4-ブロモフェノールブロモフェノール、15g、68.18mmol、K2CO324.5g、177.26mmol、DMF70mLを入れ、2時間還流、撹拌した後、2-エチルヘキシルブロミド17.12g、88.63mmolを注射器を用いて添加した後、24時間還流、撹拌した。反応が終了すると、温度を常温に下げ、70mLの2モルのHCl水溶液で酸処理した後、メチレンクロライドで抽出し、蒸溜水で数回洗浄した。有機層はMgSO4で乾燥した後、減圧下で溶媒を除去し、カラムクロマトグラフィーシリカ、CH2Cl2:ヘキサン=3:2で生成物を分離した。収得率は93であった。1HNMRδ7557526696663803791731673H153128097088[5-2:2-4-2-エチルヘキシルオキシフェニル-4,4,5,5-テトラメチル-1,3,2-ジオキサボロランの合成]前記収得した1-ブロモ-4-2-エチルヘキシルオキシベンゼン5.52g、19.4mmolをTHF150mlに入れ、-78°Cでn-BuLi1.61g、25.2mmol、2.5Min、n-hexaneを滴下させた。1時間撹拌後に、2-イソプロポキシ-4,4,5,5-テトラメチル-1,3,2-ジオキサボロラン4.32g、23.2mmolを反応物に再度滴下し、1時間撹拌した後、室温で12時間さらに撹拌させた。反応終了後溶媒を除去し、反応物を水とエチルアセテートで抽出し、MgSO4で乾燥した後、カラムクロマトグラフィーn-ヘキサン/DCM=3/1で生成物を分離した。収得率は925.9gであった。1HNMRδ7557526696663803791731673H153128128132153128097088[5-3:3,6-ブロモ-9H-カルバゾールの合成]カルバゾール5.0g、29.9mmolをTHF50mlに溶かし、N-ブロモスクシンイミド11.18g、62.80mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は838.1gであった。1HNMR81375373273[5-4:3,6-ビス4-2-エチルヘキシルオキシルフェニル-9H-カルバゾールの合成]3,6-ブロモ-9H-カルバゾール3.0g、9.2mmolと2-4-2-エチルヘキシルオキシフェニル-4,4,5,5-テトラメチル-1,3,2-ジオキサボロラン7g、22mmol、炭酸ナトリウム7.48g、42.24mmol、およびテトラキストリフェニルホスフィンパラジウムPdPPh340.68g、0.35mmolを、トルエン/テトラヒドロフラン/H2O/エタノール3:1:1:1v/v/v/v100mlに入れ、窒素下で溶かした後、80°Cで12時間還流撹拌させた。反応物質を水とエチルアセテートで抽出した後、MgSO4で乾燥させた後、カラムクロマトグラフィーn-hexane/EtOAc=3/1で分離した。収得率は604.9gであった。1HNMRδ8277657617497467037003803791731673H153128097088[5-5:1,2-ビス3,5-ジメチルフェニルヒドラジンの合成]3,5-ジメチルニトロベンゼン10g、66.16mmolと亜鉛粉末25g、383.70mmolをエタノール200mlに入れ、アルゴンを入れながら熱を加える。NaOH5.7当量、15.0g、375mmolを水50mlに入れて混合した後、混合された溶液に少しずつ滴下させながら亜鉛粉末10gを4時間少しずつ分けて入れる。4時間後に、酢酸150ml、30とナトリウムビスルファイト1.0g、9.6mmol、0.15当量を反応した混合溶液に入れ、撹拌後に、熱エタノール60mlを注入しながら濾紙で濾過する。濾過した混合溶液を冷やして結晶を採取してから、再度濾紙で結晶を濾過し、結晶を熱ヘプタン溶液80mlに溶かした後、再度冷やすと再結晶化する。収得率は20.52.3gであった。1HNMRδ646542220[5-6:2,2’,6,6’-テトラメチルビフェニル-4,4’-ジアミンの合成]1,2-ビス3,5-ジメチルフェニルヒドラジン2.0g、8.32mmolを塩酸水溶液10、200mlに入れ、2時間反応後に、ナトリウムハイドライドを入れながらpH10に合わせる。ターシャリー-ブチル-メチル-エーテルと水と共に抽出し、MgSO4で水を除去した後に乾燥し、hexaneで洗う。収得率は641.6であった。1HNMRδ647358179[5-7:4,4’-ジヨード-2,2’,6,6’-テトラメチルビフェニルの合成]2,2’,6,6’-テトラメチルビフェニル-4,4’-ジアミン1.6g、6.66mmolと水20ml中にNaNO20.6g、8.70mmolを入れて水溶液にした後、4°C状態の水15ml、そして、硫酸8ml、147mmol混合溶液中に最初に製造した水溶液を入れ、30分間撹拌させる。水5mlにI22.90g、10.64mmolとNaI2.70g、18.00mmolを入れ、30分間反応させた水溶液に入れて20分間撹拌させた後、再度、水20ml、そして、MC50mlを入れ、24時間撹拌させて反応させる。反応が終了すると、ナトリウムチオスルフェートを入れ、10分間撹拌させた後、濾紙で濾過した後、MCで抽出し、MgSO4で水を除去した後に乾燥し、カラムクロマトグラフィーn-hexaneで分離した。収得率は62.0gであった。1HNMRδ748194[5-8:4’-ヨード-2,2’,6,6’-テトラメチルビフェニル-4-カルボニトリルの合成]4,4’-ジヨード-2,2’,6,6’-テトラメチルビフェニル2.0g、4.33mmolとCuCN-シアン化銅0.39g、4.33mmolをDMF50mlに入れ、還流状態で24時間反応させた後、溶媒を揮発して水とエチルアセテートで抽出した。前記抽出物をMgSO4で乾燥させた後、カラムクロマトグラフィーn-ヘキサン/chloroforom=1/1で分離した。収得率は400.7gであった。1HNMRδ751743746743194184[5-9:4’-3,6-ビス4-2-エチルヘキシルオキシフェニル-9H-カルバゾール-9-イル-2,2’,6,6’-テトラメチルビフェニル-4-カルボニトリルの合成]4’-ヨード-2,2’,6,6’-テトラメチルビフェニル-4-カルボニトリル0.7g、1.94mmolと3,6-ビス4-2-エチルヘキシルオキシルフェニル-9H-カルバゾール1.45g、2.54mmolを、CuI1.87g、9.83mmol、18-crown-60.65g、2.46mmol、K2CO313.58g、98.25mmolとO-dichlorobenzene30mlに共に入れ、180°Cで24時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は540.8gであった。1HNMRδ751743746743194184δ8277657617497467037003803791731673H153128097088[5-10:44’-3,6-ビス4-2-エチルヘキシルオキシフェニル-9H-カルバゾール-9-イル-2,2’,6,6’-テトラメチルビフェニル-4-カルボン酸の合成]4’-3,6-ビス4-2-エチルヘキシルオキシフェニル-9H-カルバゾール-9-イル-2,2’,6,6’-テトラメチルビフェニル-4-カルボニトリル0.8g、0.98mmolと水酸化ナトリウム0.51g、12.85mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は840.7gであった。1HNMRδ8277747817667597467437657617497467037003803791731673H153128097088[実施例6:4-3,6-ビス4-2,5,8,11-テトラオキサドデシルフェニル-9H-カルバゾール-9-イル安息香酸の合成][6-1:1-4-ブロモフェニル-2,5,8,11-テトラオキサドデカンの合成]2-2-2-テトキシエトキシエトキシエタノール10g、60.9mmolおよびNaH3.17g、79.17mmolをDMF50ml中に入れ、室温で1時間撹拌後に、1-ブロモ-4-ブロモエチルベンゼン14.46g、57.86mmolを徐々に滴下し、23時間室温で撹拌させた。反応後、水とエチルアセテートを入れて抽出し、MgSO4を入れて乾燥させた後、カラムクロマトグラフィーn-ヘキサン/DCM=2/1で生成物を分離した。収得率は6413gであった。1HNMRδ746735722719450372367335334[6-2:2-4-2,5,8,11-テトラオキサドデシルフェニル-4,4,5,5-テトラメチル-1,3,2-ジオキサボロランの合成]前記収得した1-4-ブロモフェニル-2,5,8,11-テトラオキサドデカン13g、39.01mmolをTHF150mlに入れ、-79°Cでn-BuLi3.00g、46.82mmol、1.6Min、n-hexaneを滴下させた。1時間撹拌後に、2-イソプロポキシ-4,4,5,5-テトラメチル-1,3,2-ジオキサボロラン9.44g、50.72mmolを反応物に再度滴下し、1時間撹拌した後、室温で12時間さらに撹拌させた。反応終了後溶媒を除去し、反応物を水とエチルアセテートで抽出し、MgSO4で乾燥した後、カラムクロマトグラフィーn-ヘキサン/DCM=3/1で生成物を分離した。収得率は925.9gであった。1HNMRδ778775722719450372367335334[6-3:4-9H-カルバゾール-9-イルベンゾニトリルの合成]9H-カルバゾール3g、17.94mmolを、K2CO38.22g、26.91mmolとDMSO30mlに入れ、室温で1時間撹拌させた後、4-フルオロベンゾニトリル2.61g、21.5mmolを滴下させ、140°Cで12時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は944.5gであった。1HNMR813744738732727710[6-4:4-3,6-ジブロモ-9H-カルバゾール-9-イルベンゾニトリルの合成]4-9H-カルバゾール-9-イルベンゾニトリル4.5g、16.8mmolをTHF50mlに溶かし、N-ブロモスクシンイミド5.9g、33.9mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は906.5gであった。1HNMRδ701703748751827[6-5:4-3,6-bis4-2,5,8,11-テトラオキサドデシルフェニル-9H-カルバゾール-9-イルベンゾニトリルの合成]4-3,6-ジブロモ-9H-カルバゾール-9-イルベンゾニトリル3.0g、7.04mmolと2-4-2,5,8,11-テトラオキサドデシルフェニル-4,4,5,5-テトラメチル-1,3,2-ジオキサボロラン5.89g、15.49mmol、炭酸ナトリウム4.86g、35.20mmol、およびテトラキストリフェニルホスフィンパラジウムPdPPh340.41g、0.35mmolを、トルエン/テトラヒドロフラン/H2O/エタノール3:1:1:1v/v/v/v100mlに入れ、窒素下で溶かした後、80°Cで12時間還流撹拌させた。反応物質を水とエチルアセテートで抽出した後、MgSO4で乾燥させた後、カラムクロマトグラフィーn-hexane/EtOAc=3/1で分離した。収得率は532.9gであった。1HNMRδ701703748751827δ791788722719450372367335334[6-6:4-3,6-ビス4-2,5,8,11-テトラオキサドデシルフェニル-9H-カルバゾール-9-イル安息香酸の合成]4-3,6-bis4-2,5,8,11-テトラオキサドデシルフェニル-9H-カルバゾール-9-イルベンゾニトリル2.9g、3.75mmolと水酸化ナトリウム0.51g、12.85mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は944.5gであった。1HNMRδ701703748751827δ791788722719450372367335334[実施例7:3,5-ビス3,6-ビス4-メトキシフェニル-9H-カルバゾール-9-イル安息香酸の合成][7-1:3,5-ジ9H-カルバゾール-9-イルベンゾニトリルの合成]9H-カルバゾール6.4g、40.00mmolを、K2CO310.6g、76.64mmol、CuI0.91g、4.79mmol、3,5-ジブロモベンゾニトリル5g、19.16mmol、18-crown-61.01g、3.83mmolとO-ジクロロベンゼン40mLを入れ、180°Cで24時間撹拌させた。反応終了後、濾紙で塩とCuを濾過した後に溶媒を除去し、水とエチルアセテートで抽出した後、MgSO4で乾燥し、カラムクロマトグラフィーn-ヘキサン/EtOAc=2/1で生成物を分離した。収得率は604.9gであった。1HNMR813750708720727[7-2:3,5-ビス3,6-ジブロモ-9H-カルバゾール-9-イルベンゾニトリルの合成]3,5-ジ9H-カルバゾール-9-イルベンゾニトリル4.9g、16.8mmolをTHF50mlに溶かし、N-ブロモスクシンイミド8.25g、46.34mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は806.8gであった。1HNMR821750725729[7-3:4-メトキシフェニルボロン酸の合成]1-ブロモ-4-メトキシベンゼン15.0g、80.2mmoleをテトラヒドロフラン150mlに溶かし、-78°Cに温度を維持しながらブチルリチウム5.65g、88.2mmoleを徐々に滴加した後、1時間撹拌させた。同一温度でトリメチルボレート16.7g、160.4mmoleを徐々に滴加した後、1時間撹拌させた後、室温で一晩中撹拌した。反応終了後、6M-HClでpHを2に合わせ、水とエチルアセテートで抽出した後、有機溶媒と水溶液層を分離し、有機溶媒層を無水マグネシウムスルフェートで乾燥させて濾過した。有機溶媒を蒸発させ、残留物を少量のエーテルに溶かした後、0°Cでn-ヘキサンを滴加して結晶として析出させて濾過し、乾燥させた。収得率は668.0gであった。1HNMRδ381689691772774[7-4:3,5-ビス3,6-ビス4-メトキシフェニル-9H-カルバゾール-9-イルベンゾニトリルの合成]3,5-ビス3,6-ジブロモ-9H-カルバゾール-9-イルベンゾニトリル6.8g、15.69mmole、4-メトキシフェニルボロン酸10.75g、64.31mmol、炭酸カリウム17.34g、125.49mmole、テトラキストリフェニルホスホリンパラジウム03.63g、3.14mmoleをTHF/H2O10:3100mlに溶かし、80°Cで反応終了後、水とエチルアセテートで抽出した後、無水マグネシウムスルフェートで乾燥させて濾過した後、有機溶媒を蒸発させ、カラムクロマトグラフィーn-ヘキサン/EtOAc=2/1で分離した。収得率は547.3gであった。1HNMR82175072572938689691772774[7-5:3,5-ビス3,6-ビス4-メトキシフェニル-9H-カルバゾール-9-イル安息香酸の合成]3,5-ビス3,6-ビス4-メトキシフェニル-9H-カルバゾール-9-イルベンゾニトリル7.3g、7.93mmolと水酸化ナトリウム0.95g、23.78mmolを、2-エトキシエタノール/H2O2:1v/v40mlに入れ、80°Cで24時間撹拌させた。水とエチルアセテートで抽出した後、MgSO4で乾燥させ、カラムクロマトグラフィーn-ヘキサン/EtOAc=3/1で分離した。収得率は805.5gであった。1HNMR82175072572938689691772774127[実施例8:9-[3,5-ビスフェニル-3,6-ビス4-メトキシフェニル-9H-カルバゾール-9-イル]安息香酸の合成][8-1:4-メトキシフェニルボロン酸の合成]1-ブロモ-4-メトキシベンゼン15.0g、80.2mmoleをテトラヒドロフラン150mlに溶かし、-78°Cに温度を維持しながらブチルリチウム5.65g、88.2mmoleを徐々に滴加した後、1時間撹拌させた。同一温度でトリメチルボレート16.7g、160.4mmoleを徐々に滴加した後、1時間撹拌させ、室温で一晩中撹拌した。反応終了後、6M-HClでpHを2に合わせ、水とエチルアセテートで抽出した後、有機溶媒と水溶液層を分離し、有機溶媒層を無水マグネシウムスルフェートで乾燥させて濾過した。有機溶媒を蒸発させ、残留物を少量のエーテルに溶かした後、0°Cでn-ヘキサンを滴加して結晶として析出させて濾過し、乾燥させた。収得率は668.0gであった。1HNMRδ381689691772774[8-2:5-シアノ-1,3-フェニレンジボロン酸の合成]3,5-ジブロモベンゾニトリル15.0g、57.49mmoleをテトラヒドロフラン150mlに溶かし、-100°Cに温度を維持しながらブチルリチウム8.10g、126.48mmoleを徐々に滴加した後、1時間撹拌させた。同一温度でトリメチルボレート23.90g、229.96mmoleを徐々に滴加した後、1時間撹拌させ、室温で一晩中撹拌した。反応終了後、6M-HClでpHを2に合わせ、水とエチルアセテートで抽出した後、有機溶媒と水溶液層を分離し、有機溶媒層を無水マグネシウムスルフェートで乾燥させて濾過した。有機溶媒を蒸発させ、残留物を少量のエーテルに溶かした後、0°Cでn-ヘキサンを滴加して結晶として析出させて濾過し、乾燥させた。収得率は748.0gであった。1HNMRδ75420[8-3:3,6-ジブロモ-9H-カルバゾールの合成]カルバゾール5.0g、29.9mmolをTHF50mlに溶かし、N-ブロモスクシンイミド11.18g、62.80mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は838.1gであった。1HNMR8217257291170[8-4:3,6-ビス4-メトキシフェニル-9H-カルバゾールの合成]3,6-ジブロモ-9H-カルバゾール8.1g、24.92mmole、4-メトキシフェニルボロン酸8.75g、52.34mmol、炭酸カリウム10.33g、77.77mmole、テトラキストリフェニルホスホリンパラジウム02.88g、2.49mmoleをTHF/トルエン/エタノール/H2O容積比=1:1:1:1100mlに溶かし、80°Cで反応終了後、水とエチルアセテートで抽出した後、無水マグネシウムスルフェートで乾燥させて濾過した後、有機溶媒を蒸発させ、カラムクロマトグラフィーn-ヘキサン/EtOAc=3/1で分離した。収得率は547.3gであった。1HNMR821725729387027651170[8-5:3,6-ビス4-メトキシフェニル-9-フェニル-9H-カルバゾールの合成]3,6-ビス4-メトキシフェニル-9H-カルバゾール7.3g、19.24mmolを、K2CO35.32g、38.48mmol、CuI0.44g、2.31mmol、ブロモベンゼン3.32g、21.16mmol、18-crown-60.51g、1.91mmolとO-ジクロロベンゼン50mLに入れ、180°Cで24時間撹拌させた。反応終了後、濾紙で塩とCuを濾過した後に溶媒を除去し、水とエチルアセテートで抽出した後、MgSO4で乾燥し、カラムクロマトグラフィーn-ヘキサン/EtOAc=3/1で生成物を分離した。収得率は746.5gであった。1HNMR82172572938702765755750730[8-6:9-4-ブロモフェニル-3,6-ビス4-メトキシフェニル-9H-カルバゾールの合成]3,6-ビス4-メトキシフェニル-9-フェニル-9H-カルバゾール6.5g、14.27mmolをHBr50mlに入れ、Br23.42g、21.40mmolを滴下させた後、12時間撹拌させた。反応終了後、水とエチルアセテートで抽出した後、MgSO4で乾燥し、カラムクロマトグラフィーn-ヘキサン/EtOAc=2/1で生成物を分離した。収得率は786.0gであった。1HNMR8217257293870276574728-7:3,5-ビス[4-3,6-ビス4-メトキシフェニル-9H-カルバゾール-9-イルフェニル]ベンゾニトリルの合成9-4-ブロモフェニル-3,6-ビス4-メトキシフェニル-9H-カルバゾール5.8g、11.01mmole、5-シアノ-1,3-フェニレンジボロン酸2.90g、20.97mmol、炭酸カリウム2.90g、20.97mmole、テトラキストリフェニルホスホリンパラジウム00.61g、0.52mmoleをTHF/トルエン/エタノール/H2O容積比=1:1:1:1100mlに溶かし、80°Cで反応終了後、水とエチルアセテートで抽出した後、無水マグネシウムスルフェートで乾燥させて濾過した後、有機溶媒を蒸発させ、カラムクロマトグラフィーn-ヘキサン/EtOAc=2/1で分離した。収得率は754.1gであった。1HNMR82175725729387027657472[8-8:3,5-ビス[4-3,6-ビス4-メトキシフェニル-9H-カルバゾール-9-イルフェニル]安息香酸の合成]3,5-ビス[4-3,6-ビス4-メトキシフェニル-9H-カルバゾール-9-イルフェニル]ベンゾニトリル4.1g、4.06mmolと水酸化ナトリウム0.32g、8.12mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は944.5gであった。1HNMR82175725729387027657472127[実施例9:4-3,6-ビス2-エチルヘキシルオキシ-9H-カルバゾール-9-イル安息香酸]9-1:4-9H-カルバゾール-9-イルベンゾニトリルの合成9H-カルバゾール3g、17.94mmolを、K2CO38.22g、26.91mmolとDMSO30mlに入れ、室温で1時間撹拌させた後、4-フルオロベンゾニトリル2.61g、21.5mmolを滴下させ、140°Cで12時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は944.5gであった。1HNMR813744738732727710[9-2:4-3,6-ジブロモ-9H-カルバゾール-9-イルベンゾニトリルの合成]前記収得した4-9H-カルバゾール-9-イルベンゾニトリル4.5g、16.8mmolをTHF50mlに溶かし、N-ブロモスクシンイミド5.9g、33.9mmolを入れた。室温で4時間反応させた後、溶媒を揮発して水とエチルアセテートで抽出した。前記抽出物をMgSO4で乾燥させた後、カラムクロマトグラフィーn-ヘキサン/EtOAc=4/1で分離した。収得率は906.5gであった。1HNMRδ7017037487518279-3:4-3,6-ビス2-エチルヘキシルオキシ-9H-カルバゾール-9-イルベンゾニトリルの合成ナトリウム片1.5g、65.25mmolに2-エチル-1-ヘキサノール51.60mlを入れ、一日間撹拌後に、4-3,6-ジブロモ-9H-カルバゾール-9-イルベンゾニトリル1.39g、3.26mmol、CuI2.61g、13.70mmol、DMF30mlを入れ、12時間撹拌させる。前記抽出物をMgSO4で乾燥させた後、カラムクロマトグラフィーn-ヘキサン/EtOAc=4/1で分離した。収得率は761.3gであった。1HNMRδ7017037487518273803791731673H153128097088[9-3:4-3,6-ビス2-エチルヘキシルオキシ-9H-カルバゾール-9-イル安息香酸の合成]前記収得した4-3,6-ビス2-エチルヘキシルオキシ-9H-カルバゾール-9-イルベンゾニトリル1.3g、2.47mmolと水酸化ナトリウム0.51g、12.85mmolを、2-エトキシエタノール/H2O2:1v/v20mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は944.5gであった。1HNMRδ7017037487518273803791731673H153128097088[実施例10:4-3,6-ジヘキシル-9H-カルバゾール-9-イル安息香酸][10-1:3,6-ジヘキシル-9H-カルバゾールの合成]カルバゾール2.9g、17.4mmolと1-クロロヘキサン9.65g、134.2mmolとアルミニウムトリクロライド2.32g、17.4mmolを入れ、1時間撹拌後に、HCl50mlを滴下した後、室温で24時間撹拌後、水とエチルアセテートで抽出した後、MgSO4で乾燥し、カラムクロマトグラフィーn-ヘキサン/EtOAc=2/1で生成物を分離した。収得率は241.15であった。1HNMR8147467342621591293097088[10-2:4-3,6-ジヘキシル-9H-カルバゾール-9-イルベンゾニトリルの合成]前記収得した3,6-ジヘキシル-9H-カルバゾール1.15g、3.4mmolと4-ブロモベンゾニトリル1.0g、5.49mmolを、CuI1.0g、5.49mmol、18-crown-60.65g、2.46mmol、K2CO313.58g、98.25mmolとO-dichlorobenzene30mlに共に入れ、180°Cで24時間撹拌させた。反応終了後溶媒を除去し、水とエチルアセテートで抽出した後、MgSO4で乾燥し、カラムクロマトグラフィーn-ヘキサン/EtOAc=2/1で生成物を分離した。収得率は541.3gであった。1HNMR814746734δ7017032621591293097088[10-3:4-3,6-ジヘキシル-9H-カルバゾール-9-イル安息香酸の合成]前記4-3,6-ジヘキシル-9H-カルバゾール-9-イルベンゾニトリル1.3g、2.6mmolと水酸化ナトリウム1.51g、26.85mmolを、2-エトキシエタノール/H2O2:1v/v40mlに入れ、80°Cで24時間撹拌させた。水とエチルアセテートで抽出した後、MgSO4で乾燥させ、カラムクロマトグラフィーn-ヘキサン/EtOAc=2/1で分離した。収得率は733.0gであった。1HNMR814746734713δ7012621591293097088[実施例11:正孔伝導特性を有する共吸着体を含む色素溶液の製造]次の色素および正孔伝導特性を有する共吸着体を下記所与の濃度となるようにエタノールに溶解し、色素溶液を製造した。NKX2677色素[株林原生物化学研究所社製品、日本]:0.3mモルMbEHCBA[4-3,6-ビス4-2-エチルヘキシルオキシフェニル-9H-カルバゾール-9-イル安息香酸、実施例3の化合物]:10mモルM[実施例12~14:正孔伝導特性を有する共吸着体を含む色素溶液の製造]0.3mモルM濃度の色素に対し、それぞれ20mモルM濃度実施例12、30mモルM濃度実施例13、40mモルM濃度実施例14のbEHCBA[4-3,6-ビス4-2-エチルヘキシルオキシフェニル-9H-カルバゾール-9-イル安息香酸]を溶解したことを除いては、前記実施例11と同様の方法で正孔伝導特性を有する共吸着体を含む色素溶液を製造した。[実施例15:正孔伝導特性を有する共吸着体を含む色素溶液の製造]次の色素および正孔伝導特性を有する共吸着体を下記所与の濃度となるようにエタノールに溶解し、色素溶液を製造した。NKX2677色素[株林原生物化学研究所社製品、日本]:0.3mモルM4-N,N-ビス9,9-ジメチル-9H-フルオレン-2-イルアミノ安息香酸実施例2の化合物:10mモルM[比較例1:正孔伝導特性を有する共吸着体を含まない色素の製造]0.3mモルM濃度のNKX2677を購入し、色素として使用した。[比較例2:色素と従来のDCAdeoxycholicacidが含有された色素溶液の製造]次のような色素およびDCAを所与の濃度となるようにエタノールに溶解し、色素溶液を製造した。NKX2677色素[株林原生物化学研究所社製品、日本]:0.3mモルMDCA:40mモルM[実施例16:色素増感太陽電池の製造]次の工程によって色素増感太陽電池を製造した。1.FTOガラス基板を水酸化ナトリウム洗浄溶液に入れ、1時間超音波洗浄した後、蒸溜水とエタノールを用いて洗浄し、窒素ガスを用いて乾燥させた。2.洗浄されたFTOガラス基板を、40mM濃度のTiCl4水溶液に浸漬した後、70°Cのオーブンで30分間加熱した。3.TiCl4処理されたFTOガラス基板を、蒸溜水とエタノールを用いて洗浄した後、窒素ガスを用いて乾燥させ、80°Cのオーブンで10分間加熱した。4.次いで、TiCl4処理されたFTOガラス基板に、13nmの粒子大きさのTiO2ペーストをドクターブレードdoctorblade法でコーティングし、常温20°Cで2時間乾燥させた。5.TiO2コーティングされたFTOガラス基板を、80°Cのオーブンで2時間乾燥させた。6.次いで、TiO2コーティングされたFTOガラス基板を、加熱炉を用いて徐々に温度を上げながら最大500°Cで30分間焼成させた。7.前記焼成されたFTOガラス基板を、粒子大きさ400nmのTiO2ペーストをドクターブレード法でコーティングした。そして、常温20°Cで2時間乾燥させた後、加熱炉を用いて徐々に温度を上げながら最大500°Cで30分間焼成させた。8.次いで、前記焼成されたFTOガラス基板を、40mMのTiCl4水溶液に30分間浸漬した後、蒸溜水とエタノールを用いて洗浄し、窒素ガスを用いて乾燥させ、80°Cのオーブンで10分間乾燥させた。9.次いで、前記乾燥したFTOガラス基板を、ヒーティングガンheatinggunを用いて30分間焼結した後に、前記実施例11で製造された色素溶液EtOHに浸漬し、12時間色素と正孔伝導特性を有する共吸着体を吸着させた。10.前記色素が吸着したFTOガラス基板をエタノールで洗浄した後、窒素ガスを用いて乾燥させた。11.FTOガラス基板相対電極用に電解質を注入するための、直径0.6mmの2つの電解質注入口を設けた。12.次いで、FTOガラス基板を、H2O/アセトン/HCl容積比=4:4:2水溶液に1時間浸漬し、超音波洗浄器で洗浄し、70°Cのオーブンで30分間乾燥させた。13.次いで、FTOガラス基板を、Pt溶液1mLのエタノール溶液に2mgのH2PtCl6を溶かすでスピンコーティングした後、ヒーディングガンを用いて400°Cで15分間加熱させた。14.前記製造された酸化電極と還元電極を、高分子シーリングフィルムsealingfilmを用い、80°Cに加熱されたホットプレスhotpressを用いて合体した。15.合体されたセルに、真空ポンプラインを用いてイオン性電解質を注入する。16.前記セルに電解質注入口をシーリングフィルムとカバーガラスcoverglassで密封した。[実施例17-20:色素増感太陽電池の製造]実施例11で製造された正孔伝導特性を有する共吸着体を含む色素溶液に代替し、それぞれ実施例12実施例17の太陽電池、実施例13実施例18の太陽電池、実施例14実施例19の太陽電池、実施例15実施例20の太陽電池で製造された正孔伝導特性を有する共吸着体を含む色素溶液を使用したことを除いては、前記実施例16と同様の方法で太陽電池を製造した。[比較例3および4:色素増感太陽電池の製造]前記実施例16の9.ステップにおいて、実施例11で製造された正孔伝導特性を有する共吸着体を含む色素溶液の代わりに、それぞれ比較例1比較例3の太陽電池、比較例2比較例4の太陽電池で製造された正孔伝導特性を有する共吸着体を含む色素溶液を使用したことを除いては、前記実施例16と同様の方法で太陽電池を製造した。[試験例1:TiO2フィルムに吸着した正孔伝導特性を有する共吸着体を含む色素、正孔伝導特性を有する共吸着体を含まない色素、およびDCAのUV-vis吸収スペクトル分析]実施例11、比較例1および比較例2で製造された色素溶液を、TiO2フィルムにディッピングして12時間吸着させ、UV-visabsorptionspectraで確認し、その結果を図2に示した。[試験例2:色素増感太陽電池の性能評価]実施例16、比較例3および比較例4で製造された色素増感太陽電池を用い、1sun100mW/cm2イルミネーションillumination条件で光電流-電圧を測定し、その結果を下記表1に示した。実施例16、比較例3および比較例4の色素増感太陽電池の電流-電圧曲線は図3に示し、光電変換効率IPCEは図4に示した。前記表1、図2および図3から確認されるように、本発明の正孔伝導特性を有する共吸着体bEHCBAを含む色素溶液を使用した太陽電池実施例16の場合、1sun100mW/cm2を基準としてVoc:0.723V、Jsc:15.02mA/cm2、Fillfactor:0.72.36、η:7.86を示し、正孔伝導特性を有する共吸着体を含まない比較例3および比較例4に比べて、極めて顕著な性能を示した。[試験例3:色素増感太陽電池セルの内部電荷移動抵抗特性]色素増感太陽電池の内部抵抗特性を調べ、色素増感太陽電池内で電荷移動抵抗chargetransferresistanceを測定するために、1sun100mW/cm2条件下でACインピーダンスを測定したNyquistplotを図5に示した。この時、インピーダンスfittingによりそれぞれ界面の内部抵抗を求めるために設定した等価回路は図6に示した。前記図6のRhはFTO抵抗を、R1はTiO2/Dye/Electrolyteの界面抵抗を、R2はPt/Electrolyteの界面抵抗を、WはワールブルクインピーダンスWarburgimpedance、物質の伝達に起因する抵抗を、CPEはconstanctphaseelementに起因するQcapacitanceを示す。図5から確認されるように、本発明の正孔伝導特性を有する共吸着体bEHCBAを含んで製造された実施例16の太陽電池は、比較例3および比較例4のセルに比べて、TiO2/色素/電解質の界面で低い抵抗を示した。このような低い抵抗は電子の速い移動を可能にし、色素増感太陽電池の効率を向上させる。[試験例4:色素増感太陽電池の性能評価]実施例20、比較例3および比較例4で製造された色素増感太陽電池を用い、1sun100mW/cm2イルミネーションillumination条件で光電流-電圧を測定し、その結果を下記表2に示した。実施例20、比較例3および比較例4の色素増感太陽電池の電流-電圧曲線は図7に示し、光電変換効率IPCEは図8に示した。前記表2から確認されるように、本発明の正孔伝導特性を有する共吸着体実施例20を含む色素溶液を用いた太陽電池の場合、1sun100mW/cm2を基準としてVoc:0.636V、Jsc:17.60mA/cm2、Fillfactor:73.60、η:8.24を示し、正孔伝導特性を有する共吸着体を含まない比較例3および比較例4の太陽電池に比べて、極めて顕著な性能を示した。"